실시 예 1 ∼ 3 , 비 교예 1 ∼ 3 의 액정 배향 제 를 , 액정 배향 막 인쇄기 ( 이이 누마 게이지 제조 닥터 블레이드 방식 S - 150 ) , 아니 록스 롤 ( 사양 : 심도 17 마이크로미터 , 400 메시 ) 에 액정 배향 제 를 1 ㎖ 적하 하 고 , 8 x 8 ㎝ 의 도포면 을 갖 는 인쇄판 ( 코무라 텍 제조 사양 : 400 메시 , 개구율 30 ％, 각도 75 도 ) 을 사용 하 고 , 아니 록스 롤 압 은 , Nip 폭 5 ㎜, 인 압 ( 印 壓 ) 마이너스 0 . 12 ㎜ 의 조건 으로 , 10 × 10 ㎝ 의 Cr 이 증착 된 유리 기판 의 중심 에 도막 을 형성 하 였 다 . 그 후 , 60 ℃ 의 핫 플레이트 상 에서 2 분 간 건조 후 , IR 오븐 에서 230 ℃ 15 분 간 소성 하 고 , 유리 기판 상 에 폴리 이미드 막 을 얻 었 다 . 이 폴리 이미드 막 에 대해 , 모든 실시 예 및 비 교예 에서 , 균일 한 도막 이 얻 어 진다 . 이 도막 의 막 두께 를 측정 하 였 다 . 두꺼운 막 을 형성 할 수 있 는 경우 , 액정 배향 제 의 사용 효율 이 높 다고 판단 할 수 있 기 때문 에 , 평가 는 「 양호 」 가 된다 .